(57)【要約】【課題】紫外線を含んだ外光に長時間露出しても近赤外線遮断性能および色補正性能の著しい低下がない、耐光性に優れた画像表示装置用フィルムの提供。【解決手段】８３０ｎｍ〜８８０ｎｍの波長領域で最大吸光を有する近赤外線遮断色素および５８０ｎｍ〜６００ｎｍの波長領域で最大吸光を有する色素よりなる群から選択される１種以上の色素であって、その中の少なくとも一つがシアニン系に属する色素、１−、４−、５−、８−位置の少なくとも一つがアミノ基で置換されたアミノアントラキノン系色素、バインダー樹脂、および溶媒を含む近赤外線吸収および色補正コーティング組成物から形成された近赤外線吸収および色補正層が基材上に積層された画像表示装置用フィルムを提供する。【選択図】図１
2007004108.tif 000002
【特許請求の範囲】
【請求項１】
（i）８３０ｎｍ〜８８０ｎｍの波長領域で最大吸光を有する近赤外線遮断色素および
５８０ｎｍ〜６００ｎｍの波長領域で最大吸光を有する色素よりなる群から選択される１種以上の色素であって、その中の少なくとも一つがシアニン系に属する色素、（ii）１−、４−、５−、８−位置の少なくとも一つがアミノ基で置換されたアミノアントラキノン系色素、（iii）バインダー樹脂、および（iv）溶媒を含む近赤外線吸収および色補正コ
ーティング組成物から形成された近赤外線吸収および色補正層が基材上に積層された画像表示装置用フィルム。
【請求項２】
前記（i）の８３０ｎｍ〜８８０ｎｍの波長領域で最大吸光を有する近赤外線遮断色素
は、フタロシアニン系色素およびシアニン系色素よりなる群から選択される１種以上であることを特徴とする、請求項１に記載の画像表示装置用フィルム。
【請求項３】
前記シアニン系色素は、下記一般式１および２で表わされる化合物よりなる群から選択される１種以上であることを特徴とする、請求項２に記載の画像表示装置用フィルム。
【化１】
2007004108.tif 000015
（式１中、Ｒ1とＲ4は、それぞれ水素原子、ハロゲン原子、ニトロ基、シアノ基、アルコキシ基、アルキル基、アルキルアルコキシ基またはアミノ基を示し、Ｒ2とＲ9はそれぞれ水素原子、アルキル基、アルキルアルコキシ基またはアルキルスルホン酸基を示し、Ｒ3は水素原子、ハロゲン原子、置換フェニル基、アルキル基またはアミノ基を示す。Ａと
Ｂはそれぞれベンゼン環またはナフタレン環を示し、ＸとＹはそれぞれＣ、Ｎ、ＳまたはＳｅを示す。ＸとＹがＣのとき、Ｒ5、Ｒ6、Ｒ7、Ｒ8は、それぞれ水素原子、アルキル基、またはＲ5とＲ6、Ｒ7とＲ8が互いに連結されたアルキル環である。ＸとＹがＮのとき、ＸとＹは、ＸはＲ5のみを、ＹはＲ7のみを有し、これらＲ5、Ｒ7はそれぞれ水素原子またはアルキル基である。ＸとＹがＳまたはＳｅのときは、ＸとＹは、置換基を有しない。Ａｎ-は、陰イオンであって、ハロゲン、ＲＣＯ2-（ここで、Ｒは置換アルキル基または置
換アリール基を示す。）、Ｒ−ＳＯ3-（ここで、Ｒは置換基を有するアルキル基または置換基を有するアリール基を示す。）、ＮＯ3-、ＣｌＯ4-、ＰＦ6-、ＳｂＦ6-、ＢＦ4-、ＢＲ4-（ここで、Ｒは置換アルキル基または置換アリール基を示す。）、またはＴｆ2Ｎ-（ここで、Ｔｆはトリフルオロメタンスルホン酸基を示す。）である。）
【化２】
2007004108.tif 000016
（式２中、Ｒ1、Ｒ2、Ｒ3、Ｒ4はそれぞれ水素原子、アルキル基、アルコキシ基、アルキルアルコキシ基、またはＲ1とＲ2、Ｒ3とＲ4が互いに連結されたアルキル環を示す。Ｒ5とＲ6はそれぞれ水素原子、ハロゲン原子、ニトロ基、シアノ基、アルコキシ基、アルキル基、アルキルアルコキシ基またはアミノ基を示し、ｎは０〜３の整数を示す。Ａｎ-は
、陰イオンであって、ハロゲン、ＲＣＯ2-（ここで、Ｒは置換アルキル基または置換アリール基を示す。）、Ｒ−ＳＯ3-（ここで、Ｒは置換基を有するアルキル基または置換基を有するアリール基を示す。）、ＮＯ3-、ＣｌＯ4-、ＰＦ6-、ＳｂＦ6-、ＢＦ4-、ＢＲ4-（ここで、Ｒは置換アルキル基または置換アリール基を示す。）、またはＴｆ2Ｎ-（ここで、Ｔｆはトリフルオロメタンスルホン酸基を示す。）である。）
【請求項４】
前記（i）の５８０ｎｍ〜６００ｎｍの波長領域で最大吸光を有する色素は、テトラア
ザポルフィリン系色素およびシアニン系色素よりなる群から選択される１種以上であることを特徴とする、請求項１に記載の画像表示装置用フィルム。
【請求項５】
前記シアニン系色素は、下記一般式３〜５で表わされる化合物よりなる群から選択される１種以上であることを特徴とする、請求項４に記載の画像表示装置用フィルム。
【化３】
2007004108.tif 000017
（式３中、Ｒ9とＲ10はそれぞれ水素原子、ハロゲン原子、ニトロ基、シアノ基、アル
コキシ基、アルキル基、アルキルアルコキシ基またはアミノ基を示し、Ｒ5とＲ6はそれぞれ水素原子、アルキル基、アルキルアルコキシ基またはアルキルスルホン酸基を示す。ｎは０または１を示し、ｎ＝０のとき、Ｒ7は水素原子、Ｒ8は水素原子、ハロゲン原子、置換フェニル基、アルキル基またはアミノ基をそれぞれ示し、ｎ＝１のとき、Ｒ7は水素原
子、ハロゲン原子、置換フェニル基、アルキル基またはアミノ基を示し、Ｒ8は水素原子
を示す。ＡとＢはそれぞれベンゼン環またはナフタレン環を示し、ＸとＹはそれぞれＣ、Ｎ、ＳまたはＳｅを示す。ＸとＹがＣのとき、Ｒ1、Ｒ2、Ｒ3、Ｒ4はそれぞれ水素原子、アルキル基、またはＲ1とＲ2、Ｒ3とＲ4が互いに連結されたアルキル環を示す。ＸとＹがＮのとき、ＸとＹは、ＸはＲ1のみを、ＹはＲ3のみを有し、これらＲ1、Ｒ3はそれぞれ水素原子またはアルキル基である。ＸとＹがＳまたはＳｅのとき、ＸとＹは置換基を有しな
い。Ａｎ-は、陰イオンであって、ハロゲン、ＲＣＯ2-（ここで、Ｒは置換アルキル基ま
たは置換アリール基を示す。）、Ｒ−ＳＯ3-（ここで、Ｒは置換基を有するアルキル基または置換基を有するアリール基を示す。）、ＮＯ3-、ＣｌＯ4-、ＰＦ6-、ＳｂＦ6-、ＢＦ4-、ＢＲ4-（ここで、Ｒは置換アルキル基または置換アリール基を示す。）、またはＴｆ4Ｎ-（ここで、Ｔｆはトリフルオロメタンスルホン酸基を示す。）である。）
【化４】
2007004108.tif 000018
（式４中、Ａはベンゼン環またはナフタレン環を示し、Ｒ1とＲ3はそれぞれ水素原子、アルキル基、アルキルアルコキシ基またはアルキルスルホン酸基を示す。Ｒ2は水素原子
、アルキル基、置換フェニル基またはアルキルアルコキシ基を示し、Ｒ4とＲ5はそれぞれ水素原子、ハロゲン原子、ニトロ基、シアノ基、アルキル基、アルコキシ基またはアルキルアルコキシ基を示す。）
【化５】
2007004108.tif 000019
（式５中、ＡとＢはそれぞれベンゼン環またはナフタレン環を示し、置換基を持っていてもよい。Ｒ1とＲ2はそれぞれ水素原子、アルキル基またはアルキルアルコキシ基を示し、Ｒ3とＲ4はそれぞれ水素原子、アルキル基、置換フェニル基またはアルキルアルコキシ基を示す。）
【請求項６】
前記（ii）の１−、４−、５−、８−位置の少なくとも一つがアミノ基で置換されたアミノアントラキノン系色素は、下記式６〜１０で表わされる化合物よりなる群から選択される１種以上であることを特徴とする、請求項１に記載の画像表示装置用フィルム。
【化６】
2007004108.tif 000020
【化７】
2007004108.tif 000021
【化８】
2007004108.tif 000022
【化９】
2007004108.tif 000023
【化１０】
2007004108.tif 000024
【請求項７】
前記画像表示装置用フィルムは、（v）ジイミニウム系色素、および（vi）調色用色素
よりなる群から選択される１種以上の色素をさらに含む近赤外線吸収および色補正コーティング用組成物から形成された近赤外線吸収および色補正層が基材上に積層されたことを特徴とする、請求項１に記載の画像表示装置用フィルム。
【請求項８】
前記（ｖ）ジイミニウム系色素は、下記化学式１１で表わされることを特徴とする、請求項７に記載の画像表示装置用フィルム。
【化１１】
2007004108.tif 000025
（式１１中、Ｒ1は置換基を有するアルキル基、置換基を有するアルケニル基、置換基
を有するアルキニル基、置換基を有するアリール基を示し、Ｘ-は、陰イオンであって、
ハロゲン、ＲＣＯ2-（ここで、Ｒは置換アルキル基または置換アリール基を示す。）、Ｒ−ＳＯ3-（ここで、Ｒは置換基を有するアルキル基または置換基を有するアリール基を示す。）、ＮＯ3-、ＣｌＯ4-、ＰＦ6-、ＳｂＦ6-、ＢＦ4-、ＢＲ4-（ここで、Ｒは置換アルキル基または置換アリール基を示す。）、またはＴｆ2Ｎ-（ここで、Ｔｆはトリフルオロメタンスルホン酸基を示す。）である。）
【請求項９】
前記（iii）バインダー樹脂は、ポリカーボネート樹脂、アクリル樹脂、およびポリエ
ステル樹脂よりなる群から選択され、（iv）溶媒は、２−ブタノン、１,３−ジオキソラ
ン、トルエン、酢酸エチル、酢酸ブチル、およびメチルイソブチルケトンよりなる群から選択されることを特徴とする、請求項１に記載の画像表示装置用フィルム。
【請求項１０】
前記基材は、ポリエチレンテレフタレート(Polyethyleneterephthalate、ＰＥＴ)フィ
ルム、ポリカーボネート(Polycarbonate、ＰＣ)フィルム、および環状オレフィンコポリ
マー(Cyclic olefin copolymer、ＣＯＣ)フィルムよりなる群から選択されることを特徴
とする、請求項１に記載の画像表示装置用フィルム。
【請求項１１】
前記画像表示装置がプラズマディスプレイであることを特徴とする、請求項１〜１０のいずれか１項に記載の画像表示装置用フィルム。
【請求項１２】
請求項１〜１０のいずれか１項の画像表示装置用フィルムを用いた画像表示装置用フィルタ。
【発明の詳細な説明】
【技術分野】
【０００１】
本発明は、近赤外線吸収および色補正層を含む画像表示装置用フィルムおよびこれを用いた画像表示装置用フィルタに係り、より詳しくは、画像表示装置用フィルムを製造するにおいて、近赤外線吸収および／または色補正のために使用されるシアニン系色素と共に１−、４−、５−、８−位置の少なくとも一つがアミノ基で置換されたアミノアントラキノン系色素を併用して使用することにより、前記シアニン系色素の問題点である耐光性を向上させ、その結果紫外線を含んだ外光に長時間露出しても近赤外線遮断性能および色補正性能の著しい低下がない画像表示装置用フィルムおよびこれを用いた画像表示装置用フィルタに関する。
【背景技術】
【０００２】
プラズマディスプレイは、大画面化が容易で厚さが薄い自発光型表示手段であって、大画面テレビジョンとして段々その普及が拡大しつつある。プラズマディスプレイでは、放電ガスが蛍光体を発光させるために紫外線を発光するとき、多量の近赤外線も発生する。この近赤外線領域は、多くの家電製品に使用されるリモートコントロール装置で利用する波長帯と同様なので、プラズマディスプレイから発生する近赤外線によってプラズマディスプレイ自体だけでなく周囲の他の家電製品のリモートコントロール装置の使用にも誤作動を引き起こす。したがって、プラズマディスプレイから発生する近赤外線を遮断するためのフィルタが使用される。
【０００３】
このようなフィルタには近赤外線吸収色素が含まれているが、この近赤外線吸収色素はディスプレイから放出される近赤外線を遮断する。近赤外線吸収色素としては、アントラキノン系、ジチオール金属錯体系、シアニン系、フタロシアニン系、ジイミニウム(diimmonium)系などの色素がある。これらの中でも、アントラキノン系とジチオール−金属錯体系は、吸光度が低いため、十分な近赤外線遮断のためには多量を使用しなければならず、多量の色素使用の際には可視光透過度が大幅低下するという欠点がある。また、フタロシアニン系色素とシアニン系色素は、吸収波長帯が狭いため、単独ではプラズマディスプレイから発生する近赤外線を十分遮断することができず、使用量を増加させると、広い範囲の波長帯の近赤外線を吸収することが可能であるが、多量の色素使用により製作コストが上昇し、可視光領域の吸光が強くなって可視光透過率を低めるという欠点がある。したがって、広い範囲の近赤外線の吸収が可能で可視光領域の吸光が少ないジイミニウム系色素が、プラズマディスプレイ用近赤外線吸収フィルタの材料として多用されている。
【０００４】
ところが、プラズマディスプレイの近赤外線吸収フィルタは、リモートコントロール装置の誤作動防止のための９００ｎｍ〜１０００ｎｍ帯の波長だけでなく、機器間の無線通信波長帯８３０ｎｍ〜８８０ｎｍ付近の光も効率よく遮断する必要がある。ところが、ジイミニウム系色素は、最大吸収波長が９５０ｎｍ〜１１００ｎｍであるので、８５０ｎｍ付近の光を効率よく遮断することができないという欠点がある。したがって、８５０ｎｍ付近の近赤外線を効率よく遮断するためには、狭い波長帯を吸収するが、高吸光度のフタロシアニン系またはシアニン系の近赤外線遮断色素をさらに使用しなければならない。特に、シアニン系色素は、フタロシアニン系色素より吸光度が高いため、少量を使用することができて費用の面で利点があり、可視光線領域における吸光度が低くて近赤外線の吸収および色補正フィルムの製造の際に有利であるが、耐久性が低いという欠点がある。
【０００５】
一方、プラズマディスプレイパネル（ＰＤＰ）の蛍光体から発する光のうち、赤色の光は、５９０ｎｍ付近の強い発光のため、その色純度が大きく低下する。また、蛍光体を励
起させるためのペニングガスの主成分中のネオンガスによって、５８５ｎｍ付近ではオレンジ色のネオン光が発光色を問わずに常に発生する。したがって、これらを減らし且つ自然色に近い色を得るためには、５８０ｎｍ〜６００ｎｍの間の光を遮断しなければならない。このような用途で使われる色素としては、テトラアザポルフィリン(tetraazaporphyrin)系色素とシアニン系色素が挙げられる。特に、シアニン系色素は、テトラアザポルフ
ィリン系色素より吸光能力が高くて少量を使用することができるので、費用の面で有利であるが、やはり耐久性が低いという欠点がある。
【０００６】
このようにシアニン系色素は、近赤外線の吸収および色補正フィルムの製造において、他の系の色素より有利な位置にあるが、耐久性、特に耐光性に弱くて外光の紫外線によって容易に破壊されるという欠点があるので、これを克服するための方案が必要である。
【０００７】
これに対し、特許文献１および特許文献２などでは、ジチオール−金属錯体系のクエンチャー(quencher)化合物をシアニン色素と共に混合する方法を開示しているが、これらの方法は、追加費用が発生するため不経済であるという問題点がある。また、従来から知られている一般的なベンゾトリアゾール、ベンゾフェノン系の紫外線遮断剤は、シアニン系色素の耐光性をあまり向上させることができないという問題点がある。
【特許文献１】特許第３３４１７４１号公報
【特許文献２】特許第３５１７２１０号公報
【発明の開示】
【発明が解決しようとする課題】
【０００８】
本発明者らは、かかる従来の技術の問題点を解決するために鋭意研究した結果、１−、４−、５−、８−位置の少なくとも一つがアミノ基で置換されたアミノアントラキノン系の色素をシアニン系色素と混合した場合に耐光性を増加させる効果が優れることを見出し、本発明の完成に至った。
【０００９】
本発明の目的とするところは、近赤外線吸収および／または色補正のために使用されるシアニン系色素と共に１−、４−、５−、８−位置の少なくとも一つがアミノ基で置換されたアミノアントラキノン系色素を併用して使用することにより、前記シアニン系色素の問題点である耐光性を向上させ、これにより紫外線を含んだ外光に長時間露出しても近赤外線遮断性能および色補正性能の著しい低下がない画像表示装置用フィルムを提供することにある。
【００１０】
本発明の他の目的は、前記画像表示装置用フィルムを用いた画像表示装置用フィルタを提供することにある。
【課題を解決するための手段】
【００１１】
上記課題を解決するために、本発明のある観点によれば、近赤外線吸収および／または色補正のために使用されるシアニン系色素と共に１−、４−、５−、８−位置の少なくとも一つがアミノ基で置換されたアミノアントラキノン系色素を併用して使用することにより、紫外線を含んだ外光に長時間露出しても近赤外線遮断性能および色補正性能の著しい低下がない、耐光性に優れた画像表示装置用フィルムが提供される。
【００１２】
また、本発明の他の観点によれば、前記画像表示装置用フィルムを用いた画像表示装置用フィルタが提供される。
【発明の効果】
【００１３】
本発明によれば、近赤外線吸収および／または色補正のために使用される各種シアニン系色素の耐光性を大幅向上させることができるので、紫外線を含んだ強い外光のある環境
に長時間露出しても近赤外線性能および色補正性能が著しく低下せず、耐光性を高めるために高価のジチオール−金属錯体を別途に使用する必要がなくて製造コストも低い画像表示装置用フィルムおよびフィルタを提供することができる。
【発明を実施するための最良の形態】
【００１４】
以下、本発明の構成を詳細に説明する。
プラズマディスプレイパネル用前面フィルタは、外光反射を減らすための反射防止フィルム、電磁波を遮断するための電磁波遮蔽フィルム、近赤外線を遮断するための近赤外線遮断フィルム、およびプラズマディスプレイパネルの発光色の純度を高めるための色補正フィルムからなっている。これらの中でも、色補正機能と近赤外線遮断機能の両方ともを特定の波長領域を吸収する色素で達成することができるため、これらの色素を全て含んだ一つのフィルムに統合することもできる。
【００１５】
本発明は、前記のように８３０ｎｍ〜８８０ｎｍの波長領域で最大吸光を有する近赤外線遮断機能の色素、および／または５８０ｎｍ〜６００ｎｍの波長領域で最大吸光を有する色補正機能の色素を含むコーティング用組成物から形成された樹脂層を基材上に積層することにより、近赤外線遮断機能および色補正機能をそれぞれまたは同時に示す画面表示装置用フィルムを提供する。
【００１６】
本発明の近赤外線吸収および色補正層を形成するコーティング用組成物は、（i）８３
０ｎｍ〜８８０ｎｍの波長領域で最大吸光を有する近赤外線遮断色素および５８０ｎｍ〜６００ｎｍの波長領域で最大吸光を有する色素よりなる群から選択される１種以上の色素であって、その中の少なくとも一つがシアニン系に属する色素、（ii）１−、４−、５−、８−位置の少なくとも一つがアミノ基で置換されたアミノアントラキノン系色素、（iii）バインダー樹脂、および（iv）溶媒を含む。
【００１７】
まず、本発明で使用される色素について説明する。
本発明の近赤外線吸収および色補正コーティング用組成物に使用される前記（i）の色
素のうち、８３０ｎｍ〜８８０ｎｍの波長領域で最大吸光を有する近赤外線遮断色素は、特に制限されるものではないが、フタロシアニン系色素およびシアニン系色素よりなる群から選択される１種以上であってもよい。
【００１８】
この際、前記シアニン系色素は、好ましい例として、下記一般式１および２で表わされる化合物などを挙げることができるが、これらに限定されるものではない。
【００１９】
【化１】
2007004108.tif 000003
【００２０】
式１中、Ｒ1とＲ4は、それぞれ水素原子、ハロゲン原子、ニトロ基、シアノ基、アルコキシ基、アルキル基、アルキルアルコキシ基またはアミノ基などを示し、Ｒ2とＲ9はそれぞれ水素原子、アルキル基、アルキルアルコキシ基またはアルキルスルホン酸基を示し、
Ｒ3は水素原子、ハロゲン原子、置換フェニル基、アルキル基またはアミノ基を示す。Ａ
とＢはそれぞれベンゼン環またはナフタレン環を示し、ＸとＹはそれぞれＣ、Ｎ、ＳまたはＳｅを示す。ＸとＹがＣのとき、Ｒ5、Ｒ6、Ｒ7、Ｒ8は、それぞれ水素原子、アルキル基、またはＲ5とＲ6、Ｒ7とＲ8が互いに連結されたアルキル環である。ＸとＹがＮのとき、ＸとＹは、ＸはＲ5のみを、ＹはＲ7のみを有し、これらＲ5、Ｒ7はそれぞれ水素原子またはアルキル基である。ＸとＹがＳまたはＳｅのときは、ＸとＹは、置換基を有しない。Ａｎ-は、陰イオンであって、ハロゲン、ＲＣＯ2-（ここで、Ｒは置換アルキル基または
置換アリール基を示す。）、Ｒ−ＳＯ3-（ここで、Ｒは置換基を有するアルキル基または置換基を有するアリール基を示す。）、ＮＯ3-、ＣｌＯ4-、ＰＦ6-、ＳｂＦ6-、ＢＦ4-、ＢＲ4-（ここで、Ｒは置換アルキル基または置換アリール基を示す。）、またはＴｆ2Ｎ-（ここで、Ｔｆはトリフルオロメタンスルホン酸基を示す。）などである。
【００２１】
【化２】
2007004108.tif 000004
【００２２】
式２中、Ｒ1、Ｒ2、Ｒ3、Ｒ4はそれぞれ水素原子、アルキル基、アルコキシ基、アルキルアルコキシ基、またはＲ1とＲ2、Ｒ3とＲ4が互いに連結されたアルキル環を示す。Ｒ5
とＲ6はそれぞれ水素原子、ハロゲン原子、ニトロ基、シアノ基、アルコキシ基、アルキ
ル基、アルキルアルコキシ基またはアミノ基などを示し、ｎは０〜３の整数を示す。Ａｎ―は、陰イオンであって、ハロゲン、ＲＣＯ2-（ここで、Ｒは置換アルキル基または置換アリール基を示す。）、Ｒ−ＳＯ3-（ここで、Ｒは置換基を有するアルキル基または置換基を有するアリール基を示す。）、ＮＯ3-、ＣｌＯ4-、ＰＦ6-、ＳｂＦ6-、ＢＦ4-、ＢＲ4-（ここで、Ｒは置換アルキル基または置換アリール基を示す。）、またはＴｆ2Ｎ-（ここで、Ｔｆはトリフルオロメタンスルホン酸基を示す。）などである。
【００２３】
前記式１および２において、シアニン系色素の陰イオン（Ａｎ―）は、ジイミニウム系色素の陰イオンとのイオン交換反応を防止するために、ジイミニウム系色素のような陰イオンを使用することが好ましいが、他のイオンを使用しても、本発明の画像表示装置用フィルムの光学特性には大きい影響を与えない。
【００２４】
前記のような近赤外線遮断色素として市販される商品は、旭電化製のＴＺ−１１５、林原生物化学研究所製のＮＫ−８７５８、日本化薬製のＰＤＣ−４００などを例として挙げることができるが、これらに限定されるものではない。
【００２５】
前記８３０ｎｍ〜８８０ｎｍの波長領域で最大吸光を有する近赤外線遮断色素は、本発明の近赤外線吸収および色補正コーティング用組成物全体に対して０.０２〜０.１重量％の含量で使用することが好ましい。
【００２６】
本発明の近赤外線および色補正コーティング用組成物に使用される前記（i）の色素の
中でも、５８０ｎｍ〜６００ｎｍの波長領域で最大吸光を有する色素は、特に制限される
ものではないが、テトラアザポルフィリン系色素およびシアニン系色素よりなる群から選択される１種以上でありうる。
【００２７】
この際、前記シアニン系色素は、好ましい例として、下記一般式３〜５で表わされる化合物などを挙げることができるが、これらに限定されるものではない。
【００２８】
【化３】
2007004108.tif 000005
【００２９】
式３中、Ｒ9とＲ10はそれぞれ水素原子、ハロゲン原子、ニトロ基、シアノ基、アルコ
キシ基、アルキル基、アルキルアルコキシ基またはアミノ基などを示し、Ｒ5とＲ6はそれぞれ水素原子、アルキル基、アルキルアルコキシ基またはアルキルスルホン酸基を示す。ｎは０または１を示し、ｎ＝０のとき、Ｒ7は水素原子、Ｒ8は水素原子、ハロゲン原子、置換フェニル基、アルキル基またはアミノ基をそれぞれ示し、ｎ＝１のとき、Ｒ7は水素
原子、ハロゲン原子、置換フェニル基、アルキル基またはアミノ基を示し、Ｒ8は水素原
子を示す。ＡとＢはそれぞれベンゼン環またはナフタレン環を示し、ＸとＹはそれぞれＣ、Ｎ、ＳまたはＳｅを示す。ＸとＹがＣのとき、Ｒ1、Ｒ2、Ｒ3、Ｒ4はそれぞれ水素原子、アルキル基、またはＲ1とＲ2、Ｒ3とＲ4が互いに連結されたアルキル環を示す。ＸとＹがＮのとき、ＸとＹは、ＸはＲ1のみを、ＹはＲ3のみを有し、これらＲ1、Ｒ3はそれぞれ水素原子またはアルキル基である。ＸとＹがＳまたはＳｅのとき、ＸとＹは置換基を有しない。Ａｎ―は、陰イオンであって、ハロゲン、ＲＣＯ2-（ここで、Ｒは置換アルキル基または置換アリール基を示す。）、Ｒ−ＳＯ3-（ここで、Ｒは置換基を有するアルキル基または置換基を有するアリール基を示す。）、ＮＯ3-、ＣｌＯ4-、ＰＦ6-、ＳｂＦ6-、ＢＦ4-、ＢＲ4-（ここで、Ｒは置換アルキル基または置換アリール基を示す。）、またはＴｆ2Ｎ-（ここで、Ｔｆはトリフルオロメタンスルホン酸基を示す。）などである。
【００３０】
【化４】
2007004108.tif 000006
【００３１】
式４中、Ａはベンゼン環またはナフタレン環を示し、Ｒ1とＲ3はそれぞれ水素原子、アルキル基、アルキルアルコキシ基またはアルキルスルホン酸基を示す。Ｒ2は水素原子、
アルキル基、置換フェニル基またはアルキルアルコキシ基を示し、Ｒ4とＲ5はそれぞれ水素原子、ハロゲン原子、ニトロ基、シアノ基、アルキル基、アルコキシ基またはアルキル
アルコキシ基を示す。
【００３２】
【化５】
2007004108.tif 000007
【００３３】
式５中、ＡとＢはそれぞれベンゼン環またはナフタレン環を示し、置換基を持っていてもよい。Ｒ1とＲ2はそれぞれ水素原子、アルキル基またはアルキルアルコキシ基を示し、Ｒ3とＲ4はそれぞれ水素原子、アルキル基、置換フェニル基またはアルキルアルコキシ基を示す。
【００３４】
前記のように５８０ｎｍ〜６００ｎｍの波長領域で最大吸光を有する色素として市販される商品は、旭電化製のＴＹ−１０２、ＴＹ−１７１、林原生物化学研究所製のＨＡＯ−０１などを例として挙げることができるが、これらに限定されるものではない。
【００３５】
前記５８０ｎｍ〜６００ｎｍの波長領域で最大吸光を有する色素は、本発明の近赤外線吸収および色補正コーティング用組成物全体に対して０.０１〜０.０５重量％の含量で使用することが好ましい。
【００３６】
前記（i）の８３０ｎｍ〜８８０ｎｍの波長領域で最大吸光を有する近赤外線遮断色素
および５８０ｎｍ〜６００ｎｍの波長領域で最大吸光を有する色素は、プラズマディスプレイパネル用前面フィルタの構成によってそれぞれ単独でまたは２種以上を組み合わせて使用することができる。この際、前記色素の少なくとも一つは、シアニン系に属するものでなければならない。
【００３７】
本発明の近赤外線吸収および色補正コーティング液組成物に使用される他の成分である前記（ii）の１−、４−、５−、８−位置の少なくとも一つがアミノ基で置換されたアミノアントラキノン系色素は、本発明の最も特徴的な構成要素に該当するものであって、前記（i）の近赤外線吸収および／または色補正のためのシアニン系色素と共に使用する場
合、前記シアニン系色素の耐光性を大幅向上させる作用をする。
【００３８】
本発明で使用される前記アノミアントラキノン系色素は、１−、４−、５−、８−位置の少なくとも一つがアミノ基で置換されたものでなければならず、アントラキノン系色素の中でも、アルキル基またはヒドロキシ基など他の作用基が１−、４−、５−、８−位置に置換されている色素、あるいはアミノ基が１−、４−、５−、８−位置ではなく他の位置に置換されている色素は、本発明が達成しようとするシアニン系色素の耐光性向上効果を殆ど示さない場合がある。
【００３９】
一方、本発明で使用される前記（ii）の１−、４−、５−、８−位置の少なくとも一つにアミノ基を持っているアミノアントラキノン系色素は、シアニン系色素の耐光性を大幅向上させるが、１種のアミノアントラキノンのみを多量使用する場合、特定の可視光線領域の透過度を低め、その結果全体色調の均衡が取れておらず、色補正フィルムとして使用することができないという問題点が生ずる可能性がある。
【００４０】
本発明では、かかる問題点を解決するために、１−、４−、５−、８−位置の少なくとも一つにアミノ基を有しながらその置換基が若干ずつ変更されて様々な色を呈するアミノアントラキノン系色素を、本発明のアミノアントラキノン系色素中の一部として使用することができる。
【００４１】
前記のように色を呈するアミノアントラキノン系色素を使用すると、フィルタの透過率または色調には大きい影響を与えずにシアニン系色素の耐光性も十分向上させることができる。
【００４２】
このようなアミノアントラキノン系色素としては、下記式６〜１０で表わされる化合物よりなる群から選択される１種以上のものを使用することができるが、これらに限定されるものではない。
【００４３】
【化６】
2007004108.tif 000008
【００４４】
【化７】
2007004108.tif 000009
【００４５】
【化８】
2007004108.tif 000010
【００４６】
【化９】
2007004108.tif 000011
【００４７】
【化１０】
2007004108.tif 000012
【００４８】
また、前記色を呈するアミノアントラキノン系色素として市販される商品は、ドメン社製Ｇｒｅｅｎ−５Ｂ、Ｂｌｕｅ−ＲＲ、Ｒｅｄｖｉｏ−ＲＶ、Ｖｉｏｌｅｔ−Ｒ、Ｇｒｅｅｎ−Ｇなどを例として挙げることができるが、これらに限定されるものではない。
【００４９】
本発明のアントラキノン系色素は、本発明の近赤外線吸収よび色補正コーティング用組成物全体に対しては０.０２〜２重量％の含量で使用することが好ましく、本発明で使用
されるシアニン系色素の総使用量に対しては、前記シアニン系色素１００重量部に対し１００〜３００重量部の範囲で使用することが好ましい。
【００５０】
本発明の画像表示装置用フィルムを製造するための近赤外線吸収および色補正コーティング用組成物は、必要に応じて、前記色素ら以外に（v）ジイミニウム系色素および（vi
）他の調色用色素よりなる群から選択される１種以上の色素をさらに含んでもよい。
【００５１】
本発明の近赤外線吸収および色補正コーティング用組成物の他の色素成分である前記（v）ジイミニウム系色素は、９５０ｎｍ〜１１００ｎｍ波長領域での近赤外線を遮断する
ためのものであって、下記一般式１１の化合物を例として挙げることができるが、これらに限定されるものではない。
【００５２】
【化１１】
2007004108.tif 000013
【００５３】
式１１中、Ｒ1は置換基を有するアルキル基、置換基を有するアルケニル基、置換基を
有するアルキニル基、置換基を有するアリール基を示し、Ｘ-は、陰イオンであって、ハ
ロゲン、ＲＣＯ2-（ここで、Ｒは置換アルキル基または置換アリール基を示す。）、Ｒ−ＳＯ3-（ここで、Ｒは置換基を有するアルキル基または置換基を有するアリール基を示す。）、ＮＯ3-、ＣｌＯ4-、ＰＦ6-、ＳｂＦ6-、ＢＦ4-、ＢＲ4-（ここで、Ｒは置換アルキル基または置換アリール基を示す。）、またはＴｆ2Ｎ-（ここで、Ｔｆはトリフルオロメタンスルホン酸基を示す。）などである。
【００５４】
前記のようなジイミニウム系色素として市販される商品は、日本化薬製のＰＤＣ−２２０、日本カ−リット社製のＣＩＲ−１０８５などを例として挙げることができるが、これらに限定されるものではない。
【００５５】
前記ジイミニウム系色素は、本発明の近赤外線吸収および色補正コーティング用組成物全体に対して０.２〜１重量％の含量で使用することが、効率的な近赤外線吸収と可視光
透過率の面でより好ましい。
【００５６】
本発明の近赤外線吸収および色補正コーティング用組成物の別の色素成分である前記（vi）他の調色用色素は、前記様々な色を呈するアミノアントラキノン系色素と共にフィルタの透過率、Ｒ、Ｇ、Ｂ全体の色調均衡および外観色を調節するためのものである。
【００５７】
このような調色用色素としては、キノフタロン(Quinophthalone)系色素、チオキサンチン(Thioxanthine)系色素、メチン(Methine)系色素、ペリノン(Perynone)系色素、アント
ラキノン(Anthraquinone)系色素、アントラピリドン(Anthrapyridone)系色素、キナクリ
ドン(Quinacridone)系色素およびフタロシアニン(Phthalocyanine)系色素よりなる群から選択される１種以上のものを使用することができるが、これらに限定されるものではなく、耐熱性および耐久性に優れた高分子成形体の調色用として使われる色素であればいずれでも構わない。
【００５８】
前記調色用色素として市販される商品は、特に制限されるものではないが、ドメン社製のＲｅｄ−Ａ２Ｇ、ＹＡＢＡＮＧ社製のＹｅｌｌｏｗ−９３などを例として挙げることができる。
【００５９】
前記調色用色素は、本発明の近赤外線吸収および色補正コーティング用組成物全体に対して０.１重量％以下の含量で使用することが好ましい。
一方、本発明の近赤外線吸収および色補正コーティング用組成物に使用される色素外成分である前記（iii）バインダー樹脂は、前記色素の基材フィルムへの付着を助けるもの
で、特に制限されるものではないが、ポリカーボネート樹脂、アクリル樹脂、およびポリエステル樹脂よりなる群から選択されるものを使用することができる。ところが、アミノ基やヒドロキシ基などの作用基を持つことによりシアニン系色素と反応することができるものは、本発明のバインダー樹脂として適しない場合がある。
【００６０】
前記バインダー樹脂は、本発明の近赤外線吸収および色補正コーティング用組成物全体に対して５〜４０重量％、好ましくは１０〜２５重量％の含量で使用することが望ましい。
【００６１】
本発明の近赤外線吸収および色補正コーティング組成物に使用される色素外成分である前記（iv）溶媒としては、前記（iii）バインダー樹脂と混合し易く且つ本発明の色素を
よく溶解させることができるものが好ましい。具体的には、２−ブタノン(2-Butanone)、１,３−ジオキソラン(1,3-Dioxolane)、トルエン(toluene)、酢酸エチル(Ethyl acetate)
、酢酸ブチル(Butyl acetate)、およびメチルイソブチルケトン(Methylisobutylketone)
よりなる群から選択できるが、これらに限定されるものではない。但し、メタノール、エタノールなどのようにアルキル部分の小さいアルコールは、前記バインダー樹脂を沈澱させ且つシアニン系色素を破壊させるので、本発明の溶媒として適しない場合がある。
【００６２】
本発明の近赤外線吸収および色補正コーティング用組成物は、前記バインダー樹脂および溶媒の混合溶液に前記本発明の色素成分を一定量混合および攪拌して得ることができる。また、コーティングの際にコーティングムラのない均一なコーティング面を得るためには、全体コーティング組成物の粘度が１０〜１００ｃｐｓとなるように割合を調整することが好ましい。
【００６３】
本発明に使用される基材フィルムは、透明な高分子フィルムが好ましい。その具体的な例としては、ポリエチレンテレフタレート(Polyethyleneterephthalate、ＰＥＴ)フィル
ム、ポリカーボネート(Polycarbonate、ＰＣ)フィルム、および環状オレフィンコポリマ
ー(Cyclic olefin copolymer、ＣＯＣ)フィルムなどがあるが、これらに限定されない。
【００６４】
コーティング層の厚さは３〜１０μｍが適切である。厚さがあまり薄ければ、レベリングが難しくて虹ムラが発生するという問題点があり、厚さがあまり厚ければ、溶媒の蒸発に多くの時間がかかるので、溶媒を速く蒸発させるために急激に溶媒を蒸発させることにより、ヘイズが高くなり且つピンホールなどが発生するという問題点が生ずるおそれがある。
【００６５】
本発明の近赤外線吸収および色補正層が基材上に積層された画像表示装置用フィルムは、１−、４−、５−、８−位置の少なくとも一つがアミノ基で置換されたアミノアントラキノン系色素とシアニン系色素との併用使用によりシアニン系色素の耐光性が向上して、紫外線を含んだ外光に長時間露出しても近赤外線遮断性能および色補正性能が大幅低下しない優れた特性を示す。
【００６６】
本発明の近赤外線吸収および色補正層が基材上に積層された画像表示装置用フィルムは、反射防止フィルムおよび電磁波遮断フィルムと共に粘着剤を用いてディスプレイチャネルに直接付着させ、あるいは前面保護ガラスに付着させて画像表示装置用フィルタとして使用することができる。
【００６７】
以下、実施例および比較例によって本発明をより詳細に説明する。但し、下記の実施例は、本発明の好適な具現例を説明するためのものに過ぎず、本発明の範囲を制限するものではない。
【００６８】
［実施例］
［実施例１］アミノアントラキノン系色素およびシアニン系色素を用いた色補正フィルムの製造（１）
全溶液に対してシアニン系の耐光性向上のための１,４−ジアミノアントラキノン系色
素Ｇｒｅｅｎ−５Ｂ（ドメン社）０.０６重量％（実施例１−１）または０.１２重量％（実施例１−２）、５８５ｎｍ付近の可視光吸収のためのシアニン系色素ＨＡＯ−０１（林原生物化学研究所）０.０２重量％となるように、これらの色素をアクリル系高分子バイ
ンダー樹脂ＧＳ−１０００（ＳＯＫＥＮ社）６.０ｇおよび１,３−ジオキソラン（Ａｌｄｒｉｃｈ社）溶媒４.０ｇの混合溶液に混合、攪拌して均一なコーティング液を製造した
後、前記コーティング液を光学フィルムＡ４１００（東洋紡社）のプライマー(primer)処理面にワイヤバー(wire bar)を用いてコーティングし、前記コーティングしたフィルムを８０℃の熱風で１分間乾燥させることにより、７μｍの色補正層を有するフィルムを製造した。
【００６９】
［実施例２］アミノアントラキノン系色素およびシアニン系色素を用いた色補正フィルムの製造（２）
全溶液に対してシアニン系の耐光性向上のための１,４−ジアミノアントラキノン系色
素Ｂｌｕｅ−ＲＲ（ドメン社）０.０６重量％（実施例２−１）または０.１２重量％（実施例２−２）、５８５ｎｍ付近の可視光吸収のためのシアニン系色素ＨＡＯ−０１（林原生物化学研究所）０.０２重量％となるように、これらの色素をアクリル系高分子バイン
ダー樹脂ＩＲ−Ｇ２０５（日本触媒社）３.５ｇおよび２−ブタノン（Ａｌｄｒｉｃｈ社
）６.５ｇの混合溶液に混合、攪拌してコーティング液を製造した後、前記コーティング
液を光学フィルムＡ４１００（東洋紡社）のプライマー処理面にワイヤバーを用いてコーティングし、前記コーティングしたフィルムを８０℃の熱風で１分間乾燥させることにより、７μｍの色補正層を有するフィルムを製造した。
【００７０】
[実施例３]アミノアントラキノン系色素およびシアニン系色素を用いた近赤外線吸収フィルムの製造
全溶液に対してシアニン系の耐光性向上のための１,４−ジアミノアントラキノン系色
素Ｂｌｕｅ−ＲＲ（ＹＡＢＡＮＧ社）０.０６重量％、８５０ｎｍ付近の近赤外線吸収の
ためのシアニン系色素ＴＺ−１１５（旭電化社）０.０３重量％となるように、これらの
色素をアクリル系高分子バインダー樹脂ＧＳ−１０００（ＳＯＫＥＮ社）６.０ｇおよび
トルエン４.０ｇの混合溶液に混合、攪拌してコーティング液を製造した後、前記コーテ
ィング液を光学フィルムＡ４１００（東洋紡社）のプライマー処理面にワイヤバーを用いてコーティングし、前記コーティングしたフィルムを８０℃の熱風で１分間乾燥させることにより、７μｍの色補正層を有するフィルムを製造した。
【００７１】
[実施例４]アミノアントラキノン系色素、シアニン系色素、ジイミニウム系色素および他の調色用色素を用いた近赤外線吸収および色補正フィルムの製造（１）
全溶液に対して５８５ｎｍ付近の可視光吸収のためのシアニン系色素ＨＡＯ−０１（林原生物化学研究所）０.０１５重量％、８５０ｎｍ付近の近赤外線を吸収するためのシア
ニン系色素ＮＫ−８７５８（林原生物化学研究所）０.０３重量％、近赤外線吸収のため
のジイミニウム系色素ＣＩＲ−１０８５（日本カ−リット社）０.４重量％、シアニン系
の耐光性向上および調色のための１,４−ジアミノアントラキノン系色素Ｒｅｄｖｉｏ−
ＲＶ（ドメン社）０.０４重量％、Ｂｌｕｅ−ＲＲ（ドメン社）０.０１重量％、１,４−
ジアミノアントラキノン系色素Ｂｌｕｅ−ＡＰ（ＹＡＢＡＮＧ社）０.０１５重量％、調
色のためのペリノン系色素Ｒｅｄ−Ａ２Ｇ（ドメン社）０.０１重量％、Ｙｅｌｌｏｗ−
９３（ＹＡＢＡＮＧ社）０.０２５重量％となるように、これらの色素をアクリル系高分
子樹脂ＧＳ−１０００（ＳＯＫＥＮ社）６.０ｇおよび１,３−ジオキソラン（Ａｌｄｒｉｃｈ社）４.０ｇの混合溶液に混合、攪拌してコーティング液を製造した後、前記コーテ
ィング液をＡ４１００フィルム（東洋紡社）のプライマー処理面にワイヤバーを用いてコーティングし、前記コーティングしたフィルムを８０℃の熱風で１分間乾燥させることにより、７μｍの色補正層を有するフィルムを製造した。
【００７２】
[実施例５]アミノアントラキノン系色素、シアニン系色素、ジイミニウム系色素および他の調色用色素を用いた近赤外線吸収および色補正フィルムの製造（２）
全溶液に対して５８５ｎｍ付近の可視光吸収のためのシアニン系色素ＴＹ−１７１（旭電化社）０.０１重量％、近赤外線遮断のためのフタロシアニン系色素ＩＲ−１０Ａ（日
本触媒社）０.１重量％、近赤外線吸収のためのジイミニウム系色素ＣＩＲ−１０８５（
日本カ−リット社）０.４重量％、シアニン系の耐光性向上および調色のための１,４−ジアミノアントラキノン系色素Ｒｅｄｖｉｏ−ＲＶ（ドメン社）０.０４重量％、Ｂｌｕｅ
−ＲＲ（ドメン社）０.００５重量％、Ｂｌｕｅ−ＡＰ（ＹＡＢＡＮＧ社）０.０１重量％、調色のためのペリノン系色素Ｒｅｄ−Ａ２Ｇ（ドメン社）０.００５重量％、Ｙｅｌｌ
ｏｗ−９３（ＹＡＢＡＮＧ社）０.０４５重量％となるように、これらの色素をアクリル
系高分子樹脂ＧＳ−１０００（ＳＯＫＥＮ社）６.０ｇおよび１,３−ジオキソラン（Ａｌｄｒｉｃｈ社）４.０ｇの混合溶液に混合、攪拌してコーティング液を製造した後、前記
コーティング液をＡ４１００フィルム（東洋紡社）のプライマー処理面にワイヤバーを用いてコーティングし、前記コーティングしたフィルムを８０℃の熱風で１分間乾燥させることにより、７μｍの色補正層を有するフィルムを製造した。
【００７３】
[実施例６]アミノアントラキノン系色素、シアニン系色素、ジイミニウム系色素および別の調色用色素を用いた近赤外線吸収および色補正フィルムの製造（３）
全溶液に対して５９０ｎｍ付近の可視光吸収のためのテトラアザポルフィリン系色素ＴＡＰ−２（山田ケミカル社）０.０４重量％、８５０ｎｍ付近の近赤外線を吸収するため
のシアニン系色素ＰＤＣ−４００ＭＣ（Ｆ）（日本化薬社）０.０３重量％、近赤外線吸
収のためのジイミニウム系色素ＰＤＣ−２２０（日本化薬社）０.４重量％、シアニン系
の耐光性向上および調色のための１,４−ジアミノアントラキノン系色素Ｒｅｄｖｉｏ−
ＲＶ（ドメン社）０.０６重量％、Ｇｒｅｅｎ−Ｇ（ドメン社）０.０２５重量％、調色のためのペリノン系色素Ｒｅｄ−Ａ２Ｇ（ドメン社）０.００５重量％、Ｙｅｌｌｏｗ−９
３（ＹＡＢＡＮＧ社）０.０３重量％となるように、これらの色素をアクリル系高分子樹
脂ＧＳ−１０００（ＳＯＫＥＮ社）６.０ｇおよび１,３−ジオキソラン（Ａｌｄｒｉｃｈ社）４.０ｇの混合溶液に混合、攪拌してコーティング液を製造した後、前記コーティン
グ液をＡ４１００フィルム（東洋紡社）のプライマー処理面にワイヤバーを用いてコーティングし、前記コーティングしたフィルムを８０℃の熱風で１分間乾燥させることにより、７μｍの色補正層を有するフィルムを製造した。
【００７４】
[比較例１]ペリノン系色素およびシアニン系色素を用いたコーティングフィルムの製造
全溶液に対して１,４−ジアミノアントラキノン系色素Ｇｒｅｅｎ−５Ｂの代わりにペ
リノン系色素Ｏｒａｎｇｅ−ＨＲＰ（ドメン社）０.０６重量％（比較例１−１）または
０.１２重量％（比較例１−２）となるように、色素を使用した以外は、実施例１と同様
にしてコーティングフィルムを製造した。
【００７５】
[比較例２]２−アミノアントラキノン系色素およびシアニン系色素を用いたコーティングフィルムの製造
全溶液に対して２−アミノアントラキノン（Ａｌｄｒｉｃｈ社）０.１０重量％、５８
５ｎｍ付近の可視光吸収のためのシアニン系色素ＨＡＯ−０１（林原生物化学研究所）０.０２重量％、８５０ｎｍ付近の近赤外線吸収のためのシアニン系色素ＴＺ−１１５（旭
電化社）０.０３重量％となるように、これらの色素を使用した以外は、実施例２と同様
にしてコーティングフィルムを製造した。
【００７６】
[比較例３]ヒドロキシアントラキノン系色素およびシアニン系色素を用いたコーティングフィルムの製造
全溶液に対して１,４−ジアミノアントラキノン系色素Ｂｌｕｅ−ＡＰの代わりに１,４−ジヒドロキシアントラキノン（Ａｌｄｒｉｃｈ社）０.０８重量％となるように、色素
を使用した以外は、実施例３と同様にしてコーティングフィルムを製造した。
【００７７】
実施例１〜６および比較例１〜３で製造された近赤外線吸収および／または色補正フィルムに対して下記のように耐光性などを測定し、その結果を下記表１および図１〜図９に示した。
【００７８】
（耐光性試験）
実施例１〜６および比較例１〜３で製造したコーティングフィルムのコーティング面に粘着フィルムを付着させ、これを厚さ３ｍｍの透明ガラス基板上にラミネートした後、
Ｐｅｒｋｉｎ−Ｅｌｍｅｒ社のスペクトロフォトメーター（Ｌａｍｂｄａ−９５０）を用いて特定の波長領域における透過スペクトルを測定した。前記測定の後、前記コーティングフィルムをそれぞれＱ−ｐａｎｅｌ耐光性テスト機器に入れて下記の条件で耐光性をテストした。
【００７９】
＊耐光性テスト条件：３４０ｎｍで最大発光を有するＵＶ−Ａランプを用いて６０℃、０.７７Ｗ／ｍ2・ｎｍで紫外線を８時間照射し、紫外線を遮断したまま６０℃で４時間放置する過程を総１００時間繰り返し行った後、透過スペクトルを測定してシアニン系色素の最大発光波長における透過率の変化およびフィルム全体の透過スペクトルの色座標変化を測定した。
【００８０】
前記耐光性試験の前と後の結果を表１に示した。
【００８１】
【表１】
2007004108.tif 000014
【００８２】
前記表１および図１〜図９の結果より、１−、４−、５−、８−位置の少なくとも一つがアミノ基で置換されたジアミノアントラキノン系色素をシアニン系色素と併用して使用することにより、透過度および色座標の変化が著しく少ない、耐光性に優れた近赤外線吸収および／または色補正フィルムを製造することができることが分かる。
【図面の簡単な説明】
【００８３】
【図１】本発明の実施例１に係る画像表示装置用フィルムの耐光性テストの前と後に測定した透過スペクトルである。
【図２】本発明の実施例２に係る画像表示装置用フィルムの耐光性テストの前と後に測定した透過スペクトルである。
【図３】本発明の実施例３に係る画像表示装置用フィルムの耐光性テストの前と後に測定した透過スペクトルである。
【図４】本発明の実施例４に係る画像表示装置用フィルムの耐光性テストの前と後に測定した透過スペクトルである。
【図５】本発明の実施例５に係る画像表示装置用フィルムの耐光性テストの前と後に測定した透過スペクトルである。
【図６】本発明の実施例６に係る画像表示装置用フィルムの耐光性テストの前と後に測定した透過スペクトルである。
【図７】本発明の比較例１に係る画像表示装置用フィルムの耐光性テストの前と後に測定した透過スペクトルである。
【図８】本発明の比較例２に係る画像表示装置用フィルムの耐光性テストの前と後に測定した透過スペクトルである。
【図９】本発明の比較例３に係る画像表示装置用フィルムの耐光性テストの前と後に測定した透過スペクトルである。
【図１】
2007004108.tif 000026
【図２】
2007004108.tif 000027
【図３】
2007004108.tif 000028
【図４】
2007004108.tif 000029
【図５】
2007004108.tif 000030
【図６】
2007004108.tif 000031
【図７】
2007004108.tif 000032
【図８】
2007004108.tif 000033
【図９】
2007004108.tif 000034